(57)【特許請求の範囲】
【請求項１】
少なくとも外面紙材料層と中間樹脂層とバリアフィルム層と内面シーラント層とを積層した紙積層材料製の、上面板群と側面板と底面板群とを連設して成る、上面が平坦な又は上面が切妻屋根形の直方体状の液体用紙容器であって、
前記外面紙材料層は、形状記憶性を有しており、
前記紙積層材料の前記外面紙材料層の表面に、印刷層とマット状の表面樹脂層が形成されており、
前記バリアフィルム層は、アルミニウム蒸着層又はセラミック蒸着層を有するポリエステルフィルムであり、
外面側から凹凸状の加熱した金属板と、内面側から平坦な加熱していない金属板とで、前記紙積層材料を同時に圧着して、前記紙積層材料の外面紙材料層の表面側に凹凸模様を形成したことを特徴とする液体用紙容器。
【請求項２】
請求項１に記載の液体用紙容器であって、
ＡＳＴＭ−Ｄ１４３４による酸素透過度が、０．９２ＣＣ／ｍ２であることを特徴とする液体用紙容器。
【発明の詳細な説明】
【技術分野】
【０００１】
本発明は、ジュースや調味料や酒類などを収容する紙積層材料製の、上面が平坦な又は上面が切妻屋根形の直方体状の液体用紙容器において、優れた各種バリア性を劣化させないで、紙積層材料の表面側に凹凸模様(エンボス効果と言う)を形成して、液体用紙容器の表面を加飾した液体用紙容器に関する。
【背景技術】
【０００２】
従来から、ジュースや調味料や酒類などを収容する、少なくとも外面紙材料層４と中間樹脂層５とアルミニウム蒸着層又はセラミック蒸着層を有するバリアフィルム層６と内面シーラント層７とを積層した紙積層材料製の、例えば図３Ａ,Ｂに示すような、上面板群ａ,ａ,ａ,ａと側面板ｂ,ｂ,ｂ,ｂと底面板群ｃ,ｃ,ｃ,ｃとを連設して成る、上面が平坦な又は上面が切妻屋根形の直方体状の、内容量が２００〜３０００mlの液体用紙容器が、一般に広く用いられている。
【０００３】
この従来の、図３Ａ,Ｂに示す液体用紙容器の紙積層材料については、例えば図２に示すような、表面に文字や絵柄などの印刷層２とポリエチレン(PE)などの表面樹脂層３とを積層した、強度,保形性が優れた１５０〜５５０g/m2の適宜の外面紙材料層４と、熱接着性が優れた２０〜６０μmのエチレン-メタアクリル酸共重合体(EMAA)などの中間樹脂層５と、各種バリア性が優れたアルミニウム(Al)蒸着層又はセラミック(SiOx)蒸着層を有する強度が優れた１２〜２５μmのポリエステル(PET)などのバリアフィルム層６(又は各種バリア性が優れた６〜１２μmのアルミニウム箔のバリアフィルム層６)と、熱融着性,密封性が優れた３０〜１００μmの低密度ポリエチレン(LDPE)などの内面シーラント層７とを、積層強度などが優れた図示していないウレタン系の接着剤層を介して、通常のドライラミネーション方法などで積層した、強度,保形性や各種バリア性や熱融着性,密封性などが優れた紙積層材料が、一般に広く用いられている。
【発明の開示】
【発明が解決しようとする課題】
【０００５】
ところが従来の、図３Ａ,Ｂに示す液体用紙容器の、少なくとも外面紙材料層４と中間樹脂層５とアルミニウム蒸着層又はセラミック蒸着層を有するバリアフィルム層６と内面シーラント層７とを積層した紙積層材料については、紙積層材料の外面紙材料層４の表面側に凹凸模様(エンボス効果)を形成して、液体用紙容器の表面を加飾するために、図２に示すように、外面側から凹凸状の(加熱した又は加熱していない)金属板２１と内面側から金属板２１の凹凸形状に対応した凹凸状の(加熱した又は加熱していない)金属板２３とで、前述した紙積層材料を同時に圧着した(浮上げ工程と通称する)時に、紙積層材料のアルミニウム蒸着層又はセラミック蒸着層を有するバリアフィルム層６が、金属板２１,２３の凹凸に合せて変形して延伸することが問題であって、各種バリア性が優れたアルミニウム(Al)蒸着層又はセラミック(SiOx)蒸着層を有する強度が優れた１２〜２５μmのポリエステル(PET)などのバリアフィルム層６の、アルミニウム蒸着層又はセラミック蒸着層に多数の亀裂が発生して優れた各種バリア性が劣化するために、前述した浮上げ工程で、この紙積層材料の外面紙材料層４の表面側に凹凸模様を形成して、従来の図３Ａ,Ｂに示す液体用紙容器の表面を加飾することは、一般に広く行われることはなかった。
【０００６】
なお、前述したアルミニウム蒸着層又はセラミック蒸着層を有するバリアフィルム層６に変えて、各種バリア性が優れた６〜１２μmのアルミニウム箔のバリアフィルム層６を
積層した紙積層材料については、前述した浮上げ工程で、紙積層材料のアルミニウム箔のバリアフィルム層６が、同様に金属板２１,２３の凹凸に合せて変形して延伸することがあっても、この変形に延性,展性があるアルミニウム箔が対応することができるために、この６〜１２μmのアルミニウム箔に亀裂が発生して、優れた各種バリア性が劣化する恐れはなかった。
【０００７】
そこで、本発明の目的は、ジュースや調味料や酒類などを収容する、少なくとも外面紙材料層４と中間樹脂層５とアルミニウム蒸着層又はセラミック蒸着層を有するバリアフィルム層６と内面シーラント層７とを積層した紙積層材料製の、上面が平坦な又は上面が切妻屋根形の直方体状の液体用紙容器において、アルミニウム蒸着層又はセラミック蒸着層を有するバリアフィルム層６の、優れた各種バリア性を劣化させないで、紙積層材料の外面紙材料層４の表面側に凹凸模様(エンボス効果)を形成して、液体用紙容器の表面を加飾した液体用紙容器を提供することにある。
【課題を解決するための手段】
【０００８】
本発明の請求項１に記載の発明は、少なくとも外面紙材料層と中間樹脂層とバリアフィルム層と内面シーラント層とを積層した紙積層材料製の、上面板群と側面板と底面板群とを連設して成る、上面が平坦な又は上面が切妻屋根形の直方体状の液体用紙容器であって、前記外面紙材料層は、形状記憶性を有しており、前記紙積層材料の前記外面紙材料層の表面に、印刷層とマット状の表面樹脂層が形成されており、前記バリアフィルム層は、アルミニウム蒸着層又はセラミック蒸着層を有するポリエステルフィルムであり、外面側から凹凸状の加熱した金属板と、内面側から平坦な加熱していない金属板とで、前記紙積層材料を同時に圧着して、前記紙積層材料の外面紙材料層の表面側に凹凸模様を形成したことを特徴とする液体用紙容器である。
【０００９】
本発明の請求項１に記載の液体用紙容器は、前述した従来と同様の、少なくとも、強度,保形性が優れた１５０〜５５０g/m2の適宜の外面紙材料層４と、熱接着性が優れた２０〜６０μmのエチレン-メタアクリル酸共重合体(EMAA)などの中間樹脂層５と、各種バリア性が優れたアルミニウム(Al)蒸着層又はセラミック(SiOx)蒸着層を有する強度が優れた１２〜２５μmのポリエステル(PET)などのバリアフィルム層６と、熱融着性,密封性が優れた３０〜１００μmの低密度ポリエチレン(LDPE)などの内面シーラント層７とを、積層強度などが優れた図示していないウレタン系の接着剤層を介して、通常のドライラミネーション方法などで積層した、強度,保形性や各種バリア性や熱融着性,密封性などが優れた紙積層材料製の、上面板群ａ,ａ,ａ,ａと側面板ｂ,ｂ,ｂ,ｂと底面板群ｃ,ｃ,ｃ,ｃとを連設して成る、図３Ａ,Ｂに示す上面が平坦な又は上面が切妻屋根形の直方体状の、内容量が２００〜３０００mlの液体用紙容器である。
【００１０】
本発明の液体用紙容器においては、前述した図３Ａ,Ｂに示す液体用紙容器の、少なくとも外面紙材料層４と中間樹脂層５とアルミニウム蒸着層又はセラミック蒸着層を有するバリアフィルム層６と内面シーラント層７とを積層した紙積層材料を、図１に示すように、外面側から凹凸状の加熱した金属板２１と内面側から平坦な加熱していないプラスチック板,ベーク板,プレスボード,金属板など２２とで、同時に圧着する(浮上げ工程と通称する)ことによって、平坦な加熱していない金属板など２２が接触して圧着する、内面側の中間樹脂層５とアルミニウム蒸着層又はセラミック蒸着層を有するバリアフィルム層６と内面シーラント層７とが、金属板２１の凸部の影響で僅かに波打つ程度の平坦な状態で、凹凸状の加熱した金属板２１が接触して圧着する、外面側の適宜の厚みと形状記憶性とを有する外面紙材料層４の表面側に、金属板２１の凸部がこの外面紙材料層４を圧縮して、金属板２１の凹凸形状と同様の凹凸模様(エンボス効果と言う)を形成することができる。
【００１１】
すなわち、本発明の液体用紙容器においては、前述した強度,保形性や各種バリア性や熱融着性,密封性などが優れた紙積層材料の、内面側の、各種バリア性が優れたアルミニ
ウム(Al)蒸着層又はセラミック(SiOx)蒸着層を有する強度が優れた１２〜２５μmのポリエステル(PET)などのバリアフィルム層６が、アルミニウム蒸着層又はセラミック蒸着層に多数の亀裂が発生して優れた各種バリア性が劣化する恐れがない、図１に示す僅かに波打つ程度の平坦な状態で、外面側の、適宜の厚みと形状記憶性とを有する強度,保形性が優れた１５０〜５５０g/m2の適宜の外面紙材料層４の表面側に、金属板２１の凹凸形状と同様の凹凸模様(エンボス効果)を形成して、液体用紙容器の表面を加飾することができる。
【００１２】
なお、本願の液体用紙容器の発明者らは、前述した浮上げ工程で、各種バリア性が優れたアルミニウム(Al)蒸着層又はセラミック(SiOx)蒸着層を有する強度が優れた１２〜２５μmのポリエステル(PET)などのバリアフィルム層６が、金属板２１の凸部の影響などで、僅かに波打つ程度に変形して延伸した時に、その延伸の程度が１％以内であれば、アルミニウム蒸着層又はセラミック蒸着層に多数の亀裂が発生する恐れがないことを、数多く経験して知見しているものである。
【００１３】
本発明の請求項２に記載の発明は、請求項１に記載の液体用紙容器であって、ＡＳＴＭ−Ｄ１４３４による酸素透過度が、０．９２ＣＣ／ｍ２であることを特徴とする液体用紙容器である。
【００１４】
本発明の請求項２に記載の液体用紙容器は、前述した請求項１に記載の、少なくとも外面紙材料層４と中間樹脂層５とアルミニウム蒸着層又はセラミック蒸着層を有するバリアフィルム層６と内面シーラント層７とを積層した紙積層材料の、外面紙材料層４の表面に、図１に示す文字や絵柄などの印刷層２とポリエチレン(PE)などのマット状の表面樹脂層３とを積層した、前述と同様の強度,保形性や各種バリア性や熱融着性,密封性などが優れた紙積層材料製の、上面板群ａ,ａ,ａ,ａと側面板ｂ,ｂ,ｂ,ｂと底面板群ｃ,ｃ,ｃ,ｃとを連設して成る、図３Ａ,Ｂに示す上面が平坦な又は上面が切妻屋根形の直方体状の、内容量が２００〜３０００mlの液体用紙容器である。
【００１５】
本発明の液体用紙容器においては、前述した図３Ａ,Ｂに示す液体用紙容器の、少なくとも、表面に印刷層２とマット状の表面樹脂層３とを積層した外面紙材料層４と中間樹脂層５とアルミニウム蒸着層又はセラミック蒸着層を有するバリアフィルム層６と内面シーラント層７とを積層した紙積層材料を、図１に示すように、外面側から凹凸状の加熱した金属板２１と内面側から平坦な加熱していない金属板など２２とで、同時に圧着する(浮上げ工程)ことによって、前述した請求項１に記載の紙積層材料と同様に、平坦な加熱していない金属板など２２が接触して圧着する、内面側の中間樹脂層５とアルミニウム蒸着層又はセラミック蒸着層を有するバリアフィルム層６と内面シーラント層７とが、金属板２１の凸部の影響で僅かに波打つ程度の平坦な状態で、凹凸状の加熱した金属板２１が接触して圧着する、外面側の適宜の厚みと形状記憶性とを有する外面紙材料層４の表面側に、金属板２１の凸部がこの外面紙材料層４を圧縮して、金属板２１の凹凸形状と同様の凹凸模様(エンボス効果)を形成することができる。
【００１６】
加えて、本発明の液体用紙容器においては、請求項１に記載の紙積層材料の外面紙材料層４の表面に、図１に示す文字や絵柄などの印刷層２とポリエチレン(PE)などのマット状の表面樹脂層３とを積層したことによって、印刷層２の文字や絵柄などに、凹凸状の加熱した金属板２１の凹凸形状をデザイン的に合致させるなどして、文字や絵柄などを引立てる凹凸模様を形成することができるために、またポリエチレン(PE)などのマット状の表面
樹脂層３の表面に、この凹凸形状をデザイン的に合致させるなどした加熱した金属板２１が接触して圧着して、文字や絵柄などを引立てる凹凸模様に艶を付与することができるために、前述した請求項１に記載の紙積層材料と同様に、内面側の、アルミニウム蒸着層又はセラミック蒸着層を有するバリアフィルム層６が、アルミニウム蒸着層又はセラミック蒸着層に多数の亀裂が発生して優れた各種バリア性が劣化する恐れがない、図１に示す僅かに波打つ程度の平坦な状態で、外面側の、適宜の厚みと形状記憶性とを有する外面紙材料層４の表面側に、金属板２１の凹凸形状と同様の、視覚的にも優れた凹凸模様(エンボス効果)を形成して、効果的に液体用紙容器の表面を加飾することができる。
【発明の効果】
【００１７】
以上、本発明の液体用紙容器においては、ジュースや調味料や酒類などを収容する、少なくとも外面紙材料層４と中間樹脂層５とアルミニウム蒸着層又はセラミック蒸着層を有するバリアフィルム層６と内面シーラント層７とを積層した紙積層材料製の、上面が平坦な又は上面が切妻屋根形の直方体状の液体用紙容器において、外面側から凹凸状の加熱した金属板２１と内面側から平坦な加熱していない金属板など２２とで、前述した紙積層材料を同時に圧着する(浮上げ工程と通称する)ことによって、内面側のアルミニウム蒸着層又はセラミック蒸着層を有するバリアフィルム層６が、アルミニウム蒸着層又はセラミック蒸着層に多数の亀裂が発生して優れた各種バリア性(後述する酸素透過度など)が劣化する恐れがない、図１に示す僅かに波打つ程度の平坦な状態で、紙積層材料の外面紙材料層４の表面側に、金属板２１の凹凸形状と同様の凹凸模様(エンボス効果と言う)を形成して、液体用紙容器の表面を加飾した液体用紙容器を提供することができる。
【発明を実施するための最良の形態】
【００１８】
本発明の液体用紙容器における、少なくとも外面紙材料層４と中間樹脂層５とアルミニウム蒸着層又はセラミック蒸着層を有するバリアフィルム層６と内面シーラント層７とを積層した紙積層材料を、外面側から同時に圧着する、凹凸状の加熱した金属板２１の加熱温度については、外面側の適宜の厚みと形状記憶性とを有する外面紙材料層４の表面側に、金属板２１の凸部がこの外面紙材料層４を圧縮して、金属板２１の凹凸形状と同様の凹凸模様(エンボス効果)を形成するために必要な、５０〜２００℃程度の凹凸状の金属板２１を装着した、通常の箔押しなどのホットスタンプ工程などで、外面側から同時に圧着することができる。 この場合に、金属板２１の加熱温度が低いと(８０℃程度)、内面側のアルミニウム蒸着層又はセラミック蒸着層を有するバリアフィルム層６の、波打つ程度を僅かにすることができて、また金属板２１の加熱温度が高いと(１５０℃程度)と、外面側の外面紙材料層４の表面側に、効果的に凹凸模様を形成することができる。
【００１９】
また、本発明の液体用紙容器における、少なくとも外面紙材料層４と中間樹脂層５とアルミニウム蒸着層又はセラミック蒸着層を有するバリアフィルム層６と内面シーラント層７とを積層した紙積層材料を、外面側から凹凸状の加熱した金属板２１と内面側から平坦な加熱していない金属板など２２とで、同時に圧着する(浮上げ工程の)圧力については、外面側の適宜の厚みと形状記憶性とを有する外面紙材料層４の表面側に、金属板２１の凸部がこの外面紙材料層４を圧縮して、金属板２１の凹凸形状と同様の凹凸模様(エンボス効果)を形成するために必要な、通常の箔押しなどのホットスタンプ工程などの、１０〜５００トン/ｍ2程度の圧力で同時に圧着することができる。 この場合に、同時に圧着する圧力が低いと(２０トン/ｍ2程度)、内面側のアルミニウム蒸着層又はセラミック蒸着層を有するバリアフィルム層６の、波打つ程度を僅かにすることができて、また同時に圧着する圧力が高いと(４００トン/ｍ2程度)、外面側の外面紙材料層４の表面側に、効果的に凹凸模様を形成することができる。
【実施例１】
【００２０】
図１は、本発明の実施例１における、液体用紙容器の紙積層材料の断面説明図であって
、また図３Ｂは、本発明の実施例１における、上面が切妻屋根形の直方体状の液体用紙容器の斜視図である。
【００２１】
すなわち、表面に１５μmのポリエチレン(PE)のマット状の表面樹脂層３を、熱溶融押出し(エクストルージョンコーティングと言う)して積層した、強度,保形性が優れた４００g/m2の液体用上質紙の外面紙材料層４と、各種バリア性が優れたセラミック蒸着層(SiOx,400nm)を有する強度が優れた１２μmのポリエステル(PET)のバリアフィルム層６と、熱融着性,密封性が優れた６０μmの低密度ポリエチレン(LDPE)の内面シーラント層７とを、外面紙材料層４とセラミック蒸着層を有するバリアフィルム層６との間は、熱接着性が優れた２５μmのエチレン-メタアクリル酸共重合体(EMAA)の中間樹脂層５を、熱溶融押出し(エクストルージョンラミネーションと言う)して積層して、またセラミック蒸着層を有するバリアフィルム層６と内面シーラント層７との間は、積層強度などが優れた図示していないウレタン系の接着剤層(５g/m2)を介して、通常のドライラミネーション方法で積層して、強度,保形性や各種バリア性や熱融着性,密封性などが優れた、図１に示す液体用紙容器の紙積層材料を作製した。
【００２２】
次に、図１に示す液体用紙容器の紙積層材料の、外面紙材料層４の表面に積層したマット状の表面樹脂層３の表面に、図１に示す文字や絵柄などの美麗な印刷層２を、通常のグラビア印刷方法で積層して、通常の打抜型を用いた打抜工程で、上面板群ａ,ａ,ａ,ａと側面板ｂ,ｂ,ｂ,ｂと底面板群ｃ,ｃ,ｃ,ｃとを連設して成る、図３Ｂに示す上面が切妻屋根形の直方体状の液体用紙容器の、図示していない無駄が少ない１枚物のブランクを作製した後に、通常の箔押し用のホットスタンプ工程で、図１に示すように、紙積層材料の外面側に、印刷層２の文字や絵柄などに凹凸形状をデザイン的に合致させた凹凸状の、９５℃に加熱した金属板２１を装着して、また紙積層材料の内面側のベース金属板に、平坦な加熱していない金属板２２を装着して、２５０トン/ｍ2の圧力で同時に圧着することによって、前述した強度,保形性や各種バリア性や熱融着性,密封性などが優れた紙積層材料の、適宜の厚みと形状記憶性とを有する４００g/m2の液体用上質紙の外面紙材料層４の表面側に、金属板２１の凹凸形状と同様の凹凸模様(エンボス効果)を形成した。
【００２３】
続いて、従来と同様の液体用紙容器の製箱,充填工程で、２０００mlの日本酒を収容しながら、収容部の縦と横と高さとが８５×８５×２８０mmの、図３Ｂに示す上面が切妻屋根形の直方体状の、実施例１の液体用紙容器を製箱したしたところ、内面側のセラミック蒸着層を有するバリアフィルム層６が、ガラス状のセラミック蒸着層(SiOx,400nm)に多数の亀裂が発生しない、優れた各種バリア性(後述する酸素透過度など)が劣化していない、図１に示す僅かに波打つ程度の平坦な状態で、前述した紙積層材料の外面紙材料層４の表面側に、金属板２１の凹凸形状と同様の、特に"吟醸酒"の文字部分を引立てる視覚的にも優れた凹凸模様を形成して、この文字部分の凹凸模様の輪郭に立体的な艶を付与して、効果的に表面を加飾した液体用紙容器を得ることができた。
＜比較例１＞
図２は、本発明の比較例１における、液体用紙容器の紙積層材料の断面説明図であって、また図３Ｂは、本発明の比較例１における、上面が切妻屋根形の直方体状の液体用紙容器の斜視図である。
【００２４】
すなわち、前述した実施例１と同一の液体用紙容器の紙積層材料を用いて、打抜型を用いた打抜工程で、上面板群ａ,ａ,ａ,ａと側面板ｂ,ｂ,ｂ,ｂと底面板群ｃ,ｃ,ｃ,ｃとを連設して成る、図３Ｂに示す上面が切妻屋根形の直方体状の液体用紙容器の、図示していない無駄が少ない１枚物のブランクを作製した後に、実施例１と同一の通常の箔押し用のホットスタンプ工程で、図２に示すように、紙積層材料の外面側に、印刷層２の文字や絵柄などに凹凸形状をデザイン的に合致させた凹凸状の、実施例１と同一の９５℃に加熱した金属板２１を装着して、また紙積層材料の内面側のベース金属板に、実施例１の平坦な
加熱していない金属板２２に替えて、金属板２１の凹凸形状に対応(嵌合)した凹凸状の(雌型と言う)、前述した従来と同様の加熱していない金属板２３を装着して、同様に２５０トン/ｍ2の圧力で同時に圧着することによって、前述した強度,保形性や各種バリア性や熱融着性,密封性などが優れた紙積層材料の、適宜の厚みと形状記憶性とを有する４００g/m2の液体用上質紙の外面紙材料層４の表面側に、金属板２１の凹凸形状と同様の凹凸模様(エンボス効果)を形成した。
【００２５】
続いて、従来と同様の液体用紙容器の製箱,充填工程で、実施例１と同様に２０００mlの日本酒を収容しながら、収容部の縦と横と高さとが８５×８５×２８０mmの、図３Ｂに示す上面が切妻屋根形の直方体状の、比較例１の液体用紙容器を製箱したしたところ、内面側のセラミック蒸着層を有するバリアフィルム層６が、ガラス状のセラミック蒸着層(SiOx,400nm)に多数の亀裂が発生して、優れた各種バリア性(後述する酸素透過度など)が大きく劣化した、図２に示す金属板２１,２３の凹凸形状に合せて変形して延伸した状態ではあるものの、前述した紙積層材料の外面紙材料層４の表面側に、金属板２１の凹凸形状と同様の、特に"吟醸酒"の文字部分を引立てる視覚的にも優れた鋭い凹凸模様を形成して、この文字部分の鋭い凹凸模様の輪郭に立体的な艶を付与して、実施例１以上に効果的に表面を加飾した液体用紙容器を得ることができた。
＜比較結果＞
本発明の実施例１,比較例１における、液体用紙容器の紙積層材料の優れた各種バリア性を比較するために、少なくとも外面紙材料層４と中間樹脂層５とセラミック蒸着層を有するバリアフィルム層６と内面シーラント層７とを積層した、凹凸模様(エンボス効果)を形成する前の紙積層材料について、また実施例１の凹凸模様を形成した紙積層材料について、さらに比較例１の凹凸模様を形成した紙積層材料について、それぞれの"吟醸酒"の文字部分の試験片の、セラミック蒸着層を有するバリアフィルム層６の延伸の程度(％)と、優れた各種バリア性を代表する酸素透過度(CC/ｍ2,24hr)とを、それぞれ測定した結果を表１に示した。
【００２６】
本発明の実施例１の凹凸模様を形成した紙積層材料については、表１に示すように、延伸の程度が０.４％で酸素透過度が０.９２CC/ｍ2,24hrであって、凹凸模様を形成する前の紙積層材料の酸素透過度０.８８CC/ｍ2,24hrに対しても遜色がない、内面側のセラミック蒸着層を有するバリアフィルム層６が、図１に示す僅かに波打つ程度の平坦な状態の、優れた各種バリア性が劣化していない紙積層材料であった。 また本発明の比較例１の凹凸模様を形成した紙積層材料については、表１に示すように、延伸の程度が３.４％で酸素透過度が３.４２CC/ｍ2,24hrであって、内面側のセラミック蒸着層を有するバリアフィルム層６が、図２に示す金属板２１,２３の凹凸形状に合せて変形して延伸した状態の、優れた各種バリア性が大きく劣化した紙積層材料であった。
【００２７】
【表１】
0004811085.tif 000002
【産業上の利用可能性】
【００２８】
本発明の、優れた各種バリア性を劣化させないで、紙積層材料の表面側に凹凸模様(エンボス効果)を形成して、液体用紙容器の表面を加飾した液体用紙容器については、ジュースや調味料や酒類などを収容する、上面が平坦な又は上面が切妻屋根形の直方体状の液体用紙容器以外の、少なくとも外面紙材料層４と内面側のアルミニウム蒸着層又はセラミック蒸着層を有するバリアフィルム層６とを積層した、色々な用途,形状の紙箱や紙容器や包装紙などの紙積層材料として、そのまま幅広く利用することができる。
【図面の簡単な説明】
【００２９】
【図１】本発明の実施例１における、液体用紙容器の紙積層材料の断面説明図である。
【図２】従来の又は本発明の比較例１における、液体用紙容器の紙積層材料の断面説明図である。
【図３】図３Ａは、従来の上面が平坦な直方体状の液体用紙容器の斜視図であって、また図３Ｂは、従来の又は本発明の実施例１,比較例１における、上面が切妻屋根形の直方体状の液体用紙容器の斜視図である。
【符号の説明】
【００３０】
２   …印刷層
３   …表面樹脂層
４   …外面紙材料層
５   …中間樹脂層
６   …バリアフィルム層
７   …内面シーラント層
２１ …凹凸状の金属板
２２ …平坦な金属板など
２３ …金属板２１の凹凸形状に対応した凹凸状の金属板
ａ   …上面板群
ｂ   …側面板
ｃ   …底面板群
【図１】
0004811085.tif 000003
【図２】
0004811085.tif 000004
【図３】
0004811085.tif 000005